(57)【特許請求の範囲】
【請求項１】
（ａ）ポリエチレンテレフタレートおよびポリエチレンナフタレートから選択されるポリエステル樹脂１００質量部に対し、下記一般式（１）で表される構造を有する（ｂ）スルホンアミド化合物の金属塩０．０１〜１０質量部をドライブレンドによる混合後、減圧乾燥して、押出機を用いて溶融混練してなることを特徴とするポリエステル樹脂組成物。
0005354858.tif 000035
（式（１）中、Ｒ及びＲ’は各々独立して、水素原子、ハロゲン原子、アルカリ金属原子、アミノ基、分岐又は置換基を有してもよい炭素原子数１〜１０のアルキル基、分岐又は置換基を有してもよい炭素原子数１〜１０のアルコキシ基、又は、置換基を有してもよい炭素原子数３〜３０の環状基を表し、ＲとＲ’が連結して環状基を形成してもよく、ｎは１又は２の数を表し、ｎが１の場合、Ｍはアルカリ金属原子またはＡｌ（ＯＨ）３−ｎを表し、ｎが２の場合、Ｍは２価の金属原子（マグネシウム、カルシウム、ストロンチウム、バリウム、チタニウム、マンガン、鉄、亜鉛、珪素、ジルコニウム、イットリウム、バリウム又はハフニウム）、Ａｌ（ＯＨ）３−ｎ又は連結基（炭素原子数１〜１２のアルキレン基、炭素原子数２〜１２のアルケニレン基、炭素原子数３〜８のシクロアルキレン基、エーテル結合を有する炭素原子数４〜２０のアルキレン基、シクロアルキレン基で中断された炭素原子数５〜２０のアルキレン基、炭素原子数６〜１２のアリーレン基、又はこれらの組み合わせ）を表す。）
【請求項２】
前記一般式（１）中のＭがアルカリ金属原子である請求項１記載のポリエステル樹脂組成物。
【請求項３】
前記（ｂ）スルホンアミド化合物の金属塩が、下記一般式（２）で表される構造を有する請求項１に記載のポリエステル樹脂組成物。
0005354858.tif 000036
（式（２）中、Ｒ及びＲ’は各々独立して、水素原子、ハロゲン原子、アルカリ金属原子、アミノ基、炭素原子数１〜１０の分岐や置換基を有してもよいアルキル基、炭素原子数１〜１０の分岐や置換基を有してもよいアルコキシ基、又は置換基を有してもよい炭素原子数３〜３０の環状基を表し、ＲとＲ’が連結して環状基を形成してもよく、Ｘはアルカリ金属原子を表す。）
【請求項４】
前記（ｂ）スルホンアミド化合物の金属塩が、下記一般式（３）で表される構造を有する請求項１記載のポリエステル樹脂組成物。
0005354858.tif 000037
（式（３）中、環Ａは炭素原子数３〜３０の環状基を表し、Ｒ及びＲ’は各々独立して、水素原子、ハロゲン原子、アルカリ金属原子、アミノ基、炭素原子数１〜１０の分岐や置換基を有してもよいアルキル基、炭素原子数１〜１０の分岐や置換基を有してもよいアルコキシ基、又は置換基を有してもよい炭素原子数３〜３０の環状基を表し、ＲとＲ’が連結して環状基を形成してもよく、Ｘはアルカリ金属原子を表し、ｐは０〜３の整数を表し、ｐが２以上の整数の場合の複数あるＲは異なるものであってもよい。）
【請求項５】
前記（ｂ）スルホンアミド化合物の金属塩が、下記一般式（４）で表される構造を有する請求項１記載のポリエステル樹脂組成物。
0005354858.tif 000038
（式（４）中、環Ａ及び環Ｂは各々独立して炭素原子数３〜３０の環状基を表し、Ｒ及びＲ’は各々独立して、水素原子、ハロゲン原子、アルカリ金属原子、アミノ基、炭素原子数１〜１０の分岐や置換基を有してもよいアルキル基、炭素原子数１〜１０の分岐や置換基を有してもよいアルコキシ基、又は置換基を有してもよい炭素原子数３〜３０の環状基を表し、ＲとＲ’が連結して環状基を形成してもよく、Ｘはアルカリ金属原子を表し、ｐは０〜３の整数を表し、ｐが２以上の場合の複数あるＲは各々異なるものであってもよく、ｑは０〜３の整数を表し、ｑが２以上の場合の複数あるＲ’は各々異なるものであってもよい。）
【請求項６】
前記（ｂ）スルホンアミド化合物の金属塩が、下記一般式（５）で表される構造を有する請求項１記載のポリエステル樹脂組成物。
0005354858.tif 000039
（式（５）中、Ｒは水素原子、ハロゲン原子、アルカリ金属原子、アミノ基、分岐又は置換基を有してもよい炭素原子数１〜１０のアルキル基、分岐又は置換基を有してもよい炭素原子数１〜１０のアルコキシ基、又は置換基を有してもよい炭素原子数３〜３０の環状基を表し、Ｘはアルカリ金属原子を表し、ｐは０〜３の整数を表し、ｐが２以上の場合複数あるＲは各々異なるものであってもよい。）
【請求項７】
前記（ｂ）スルホンアミド化合物の金属塩が、下記一般式（６）で表される構造を有する請求項１記載のポリエステル樹脂組成物。
0005354858.tif 000040
（式（６）中、Ｒ、Ｒ’は各々独立して、水素原子、ハロゲン原子、アルカリ金属原子、アミノ基、分岐又は置換基を有してもよい炭素原子数１〜１０のアルキル基、分岐又は置換基を有してもよい炭素原子数１〜１０のアルコキシ基、又は置換基を有してもよい炭素原子数３〜３０の環状基を表し、ＲとＲ’が連結して環状基を形成してもよく、Ｘはアルカリ金属原子を表し、ｐは０〜３の整数を表し、ｐが２以上の場合複数あるＲは各々異なるものであってもよい。）
【請求項８】
（ａ）ポリエチレンテレフタレートおよびポリエチレンナフタレートから選択されるポリエステル樹脂１００質量部に対し、下記一般式（７）で表される構造を有する（ｂ）スルホンアミド化合物の金属塩０．０１〜１０質量部をドライブレンドによる混合後、減圧乾燥して、押出機を用いて溶融混練してなるポリエステル樹脂組成物。
0005354858.tif 000041
（式（７）中、Ｒ、Ｒ’は各々独立して、水素原子、ハロゲン原子、アルカリ金属原子、アミノ基、分岐又は置換基を有してもよい炭素原子数１〜１０のアルキル基、分岐又は置換基を有してもよい炭素原子数１〜１０のアルコキシ基、又は置換基を有してもよい炭素原子数３〜３０の環状基を表し、ＲとＲ’が連結して環状基を形成してもよく、Ｘ１およびＸ２は各々独立してアルカリ金属原子を表し、Ｌは連結基であって、炭素原子数１〜１２のアルキレン基、炭素原子数２〜１２のアルケニレン基、炭素原子数３〜８のシクロアルキレン基、エーテル結合を有する全炭素原子数４〜２０のアルキレン基、シクロアルキレン基で中断された全炭素原子数５〜２０のアルキレン基、又は炭素原子数６〜１２のアリーレン基を表す。）
【請求項９】
前記一般式（１）中のＭがナトリウム原子である請求項１記載のポリエステル樹脂組成物。
【請求項１０】
前記（ａ）のポリエステル樹脂が、ポリエチレンテレフタレートである請求項１〜９のうちいずれか一項記載のポリエステル樹脂組成物。
【発明の詳細な説明】
【技術分野】
【０００１】
本発明は、結晶化速度が速く優れた成形性を有するポリエステル樹脂組成物に関する。
【背景技術】
【０００２】
ポリエチレンテレフタレート、ポリメチレンテレフタレート、ポリ乳酸等のポリエステル樹脂は、耐熱性、耐薬品性、力学的特性、電気的特性等に優れており、コスト／性能において優れていることから、繊維やフィルムとして広く工業的に使用され、更に、ガスバリア性、衛生性、透明性が良いことから、飲料用ボトル、化粧品・医薬品容器、洗剤・シャンプー容器等に広く用いられ、更には、電子写真用トナーにも用いられている。
【０００３】
また、ポリエチレンナフタレートも透明性に優れており、ポリエチレンテレフタレートに比べ力学的特性、紫外線バリア性に優れ、特にガス（酸素、ＣＯ２、水蒸気）透過性が低いことから、食品包装・医薬品包装、ＡＰＳ写真フィルム、電子部品用素材等のフィルム用途として利用されている。
【０００４】
また、ポリブチレンテレフタレートは、耐熱性、耐薬品性、電気特性、寸法安定性、成形性にすぐれた特徴があり、自動車の電装部品や電気・電子部品、ＯＡ機器用の精密部品として利用されている。
【０００５】
しかし、ポリエステル樹脂は結晶性樹脂であるにも関わらず、一般に結晶化速度が極めて遅いため、成形条件の幅が極めて狭く、かつ加工サイクルの向上が困難であるため、成形材料としての利用は未だ限られている。また、ポリエステル樹脂を成形して得られた成形品の熱変形温度が低いため、使用温度が制限される問題があった。
【０００６】
ポリエステル樹脂の結晶化速度を向上させる方法として、核剤を添加することが一般的に知られており、鉱物、有機酸の金属塩、無機塩、金属酸化物等があり、核剤として汎用的な化合物としては、安息香酸ナトリウム、ｐ−第三ブチル安息香酸アルミニウム、芳香族リン酸エステル金属塩などの金属塩や、ジベンジリデンソルビトール等の化合物が挙げられる。また、樹脂の加工温度での流動性を向上する目的で、樹脂のオリゴマーを配合する方法も知られている。
【０００７】
例えば、特許文献１には、ポリエステル樹脂の結晶化速度を促進させるためとして、アビエチン酸系化合物の金属塩を添加する方法が提案されている。特許文献２には、４−アミノベンセンスルホンアミドをオレフィン樹脂に添加する方法が開示されている。また、特許文献３には、リン酸エステル金属塩と脂肪族カルボン酸金属塩を結晶性高分子に添加する方法が提案されている。特許文献４には、ポリエチレンテレフタレートとポリエチレンナフタレートを含む組成物の核剤として、カルボン酸の遷移金属塩を用いる方法が提案されている。特許文献５には、アルキレンビス脂肪酸アミドやキナクリドン化合物を電子写真用トナーのポリエステルに用いることが提案されている。
【０００８】
【特許文献１】特開平０８−０５９９６８号公報
【特許文献２】米国特許３７５６９９７号公報
【特許文献３】特開２００５−１６２８６７号公報
【特許文献４】特表２００２−５０７９５５号公報
【特許文献５】特開２００６−１１３４７３号公報
【発明の開示】
【発明が解決しようとする課題】
【０００９】
しかしながら、従来公知の添加物によるポリエステル樹脂の結晶化速度の改善効果は、未だ満足のいくものではない。また、エチレングリコール等の樹脂のオリゴマーを添加する方法は、樹脂の結晶化速度に多少は寄与するものの、得られる成形品の力学的強度等が低下する場合がある。結晶化速度の向上による成形サイクルの改善は、既存の設備で製造できる成形品の絶対量を増加させることができるため、より高性能な核剤の開発が望まれている。
【００１０】
従って、本発明の目的は、上記の従来技術の問題を解決し、結晶化速度に優れたポリエステル樹脂組成物を提供することにある。
【課題を解決するための手段】
【００１１】
本発明者等は、鋭意検討を行った結果、下記構成とすることにより上記目的を達成しうることを見出して、本発明を完成するに至った。
【００１２】
即ち、本発明のポリエステル樹脂組成物は、（ａ）ポリエチレンテレフタレートおよびポリエチレンナフタレートから選択されるポリエステル樹脂１００質量部に対し、下記一般式（１）で表される構造を有する（ｂ）スルホンアミド化合物の金属塩０．０１〜１０質量部をドライブレンドによる混合後、減圧乾燥して、押出機を用いて溶融混練してなることを特徴とするものである。
0005354858.tif 000002
（式（１）中、Ｒ及びＲ’は各々独立して、水素原子、ハロゲン原子、アルカリ金属原子、アミノ基、分岐又は置換基を有してもよい炭素原子数１〜１０のアルキル基、分岐又は置換基を有してもよい炭素原子数１〜１０のアルコキシ基、又は、置換基を有してもよい炭素原子数３〜３０の環状基を表し、ＲとＲ’が連結して環状基を形成してもよく、ｎは１又は２の数を表し、ｎが１の場合、Ｍはアルカリ金属原子またはＡｌ（ＯＨ）３−ｎを表し、ｎが２の場合、Ｍは２価の金属原子（マグネシウム、カルシウム、ストロンチウム、バリウム、チタニウム、マンガン、鉄、亜鉛、珪素、ジルコニウム、イットリウム、バリウム、又はハフニウム）、Ａｌ（ＯＨ）３−ｎ又は連結基（炭素原子数１〜１２のアルキレン基、炭素原子数２〜１２のアルケニレン基、炭素原子数３〜８のシクロアルキレン基、エーテル結合を有する炭素原子数４〜２０のアルキレン基、シクロアルキレン基で中断された炭素原子数５〜２０のアルキレン基、炭素原子数６〜１２のアリーレン基、又はこれらの組み合わせ）を表す。）
また、本発明の他のポリエステル樹脂組成物は、（ａ）ポリエチレンテレフタレートおよびポリエチレンナフタレートから選択されるポリエステル樹脂１００質量部に対し、下記一般式（７）で表される構造を有する（ｂ）スルホンアミド化合物の金属塩０．０１〜１０質量部をドライブレンドによる混合後、減圧乾燥して、押出機を用いて溶融混練してなるポリエステル樹脂組成物。
0005354858.tif 000003
（式（７）中、Ｒ、Ｒ’は各々独立して、水素原子、ハロゲン原子、アルカリ金属原子、アミノ基、分岐又は置換基を有してもよい炭素原子数１〜１０のアルキル基、分岐又は置換基を有してもよい炭素原子数１〜１０のアルコキシ基、又は置換基を有してもよい炭素原子数３〜３０の環状基を表し、ＲとＲ’が連結して環状基を形成してもよく、Ｘ１およびＸ２は各々独立してアルカリ金属原子を表し、Ｌは連結基であって、炭素原子数１〜１２のアルキレン基、炭素原子数２〜１２のアルケニレン基、炭素原子数３〜８のシクロアルキレン基、エーテル結合を有する全炭素原子数４〜２０のアルキレン基、シクロアルキレン基で中断された全炭素原子数５〜２０のアルキレン基、又は炭素原子数６〜１２のアリーレン基を表す。）
【００１３】
0005354858.tif 000004
（式（１）中、Ｒ及びＲ’は各々独立して、水素原子、ハロゲン原子、アルカリ金属原子、アミノ基、分岐又は置換基を有してもよい炭素原子数１〜１０のアルキル基、分岐又は置換基を有してもよい炭素原子数１〜１０のアルコキシ基、又は、置換基を有してもよい炭素原子数３〜３０の環状基を表し、ＲとＲ’が連結して環状基を形成してもよく、ｎは１又は２の数を表し、ｎが１の場合、Ｍはアルカリ金属原子またはＡｌ（ＯＨ）３−ｎを表し、ｎが２の場合、Ｍは２価の金属原子（マグネシウム、カルシウム、ストロンチウム、バリウム、チタニウム、マンガン、鉄、亜鉛、珪素、ジルコニウム、イットリウム、バリウム、又はハフニウム）、Ａｌ（ＯＨ）３−ｎ又は連結基（炭素原子数１〜１２のアルキレン基、炭素原子数２〜１２のアルケニレン基、炭素原子数３〜８のシクロアルキレン基、エーテル結合を有する炭素原子数４〜２０のアルキレン基、シクロアルキレン基で中断された炭素原子数５〜２０のアルキレン基、炭素原子数６〜１２のアリーレン基、又はこれらの組み合わせ）を表す。）
【００１４】
本発明においてより好適には、上記一般式（１）中のＭがアルカリ金属原子である（ｂ）スルホンアミド化合物の金属塩を用いる。
【００１５】
また、本発明においては、前記（ｂ）スルホンアミド化合物の金属塩として、下記一般式（２）〜（７）で表されるものについても、好適に用いることができる。
【００１６】
0005354858.tif 000005
（式（２）中、Ｒ及びＲ’は各々独立して、水素原子、ハロゲン原子、アルカリ金属原子、アミノ基、分岐又は置換基を有してもよい炭素原子数１〜１０のアルキル基、分岐又は置換基を有してもよい炭素原子数１〜１０のアルコキシ基、又は置換基を有してもよい炭素原子数３〜３０の環状基を表し、ＲとＲ’が連結して環状基を形成してもよく、Ｘはアルカリ金属原子を表す。）
【００１７】
0005354858.tif 000006
（式（３）中、環Ａは炭素原子数３〜３０の環状基を表し、Ｒ及びＲ’は各々独立して、水素原子、ハロゲン原子、アルカリ金属原子、アミノ基、分岐又は置換基を有してもよい炭素原子数１〜１０のアルキル基、分岐又は置換基を有してもよい炭素原子数１〜１０のアルコキシ基、又は置換基を有してもよい炭素原子数３〜３０の環状基を表し、ＲとＲ’が連結して環状基を形成してもよく、Ｘはアルカリ金属原子を表し、ｐは０〜３の整数を表し、ｐが２以上の整数の場合の複数あるＲは各々異なるものであってもよい。）
【００１８】
0005354858.tif 000007
（式（４）中、環Ａ及び環Ｂは各々独立して炭素原子数３〜３０の環状基を表し、Ｒ及びＲ’は各々独立して、水素原子、ハロゲン原子、アルカリ金属原子、アミノ基、分岐又は置換基を有してもよい炭素原子数１〜１０のアルキル基、分岐又は置換基を有してもよい炭素原子数１〜１０のアルコキシ基、又は置換基を有してもよい炭素原子数３〜３０の環状基を表し、ＲとＲ’が連結して環状基を形成してもよく、Ｘはアルカリ金属原子を表し、ｐは０〜３の整数を表し、ｐが２以上の場合の複数あるＲは各々異なるものであってもよく、ｑは０〜３の整数を表し、ｑが２以上の場合の複数あるＲ’は各々異なるものであってもよい。）
【００１９】
0005354858.tif 000008
（式（５）中、Ｒは水素原子、ハロゲン原子、アルカリ金属原子、アミノ基、分岐又は置換基を有してもよい炭素原子数１〜１０のアルキル基、分岐又は置換基を有してもよい炭素原子数１〜１０のアルコキシ基、又は置換基を有してもよい炭素原子数３〜３０の環状基を表し、Ｘはアルカリ金属原子を表し、ｐは０〜３の整数を表し、ｐが２以上の場合の複数あるＲは各々異なるものであってもよい。）
【００２０】
0005354858.tif 000009
（式（６）中、Ｒ、Ｒ’は各々独立して、水素原子、ハロゲン原子、アルカリ金属原子、アミノ基、分岐又は置換基を有してもよい炭素原子数１〜１０のアルキル基、分岐又は置換基を有してもよい炭素原子数１〜１０のアルコキシ基、又は置換基を有してもよい炭素原子数３〜３０の環状基を表し、ＲとＲ’が連結して環状基を形成してもよく、Ｘはアルカリ金属原子を表し、ｐは０〜３の整数を表し、ｐが２以上の場合の複数あるＲは各々異なるものであってもよい。）
【００２２】
本発明においてより好適には、上記一般式（１）中のＭがナトリウム原子である（ｂ）スルホンアミド化合物の金属塩を用いる。
【００２４】
また、本発明において前記（ａ）ポリエステル樹脂としては、特にポリエチレンテレフタレートを好適に用いることができる。
【発明の効果】
【００２５】
本発明によれば、ポリエステル樹脂に、核剤としてスルホンアミド化合物の金属塩を配合したことにより、結晶化速度が速く、優れた成形性を有するポリエステル樹脂組成物を実現することが可能となった。
【発明を実施するための最良の形態】
【００２６】
本発明のポリエステル樹脂組成物について、以下に詳述する。
本発明のポリエステル樹脂組成物に用いられるポリエステル樹脂は、通常の熱可塑性ポリエステル樹脂が用いられ、特別の制限はない。例えば、ポリエチレンテレフタレート、ポリエチレンナフタレート、ポリブチレンテレフタレート、ポリブチレンナフタレート、ポリテトラメチレンテレフタレート、ポリシクロヘキサンジメチレンテレフタレート等の芳香族ポリエステル；ポリエステルの構成成分と他の酸成分及び／又はグリコール成分（例えばイソフタル酸、アジピン酸、セバシン酸、グルタール酸、ジフェニルメタンジカルボン酸、ダイマー酸等の酸成分と、ヘキサメチレングリコール、ビスフェノールＡ、ネオペンチルグリコールアルキレンオキシド付加体等のグリコール成分）を共重合したポリエーテルエステル樹脂；ポリヒドロキシブチレート、ポリカプロラクトン、ポリブチレンサクシネート、ポリエチレンサクシネート、ポリ乳酸樹脂、ポリリンゴ酸、ポリグリコール酸、ポリジオキサノン、ポリ（２−オキセタノン）等の分解性脂肪族ポリエステル；芳香族ポリエステル／ポリエーテルブロック共重合体、芳香族ポリエステル／ポリラクトンブロック共重合体、ポリアリレートなどの広義のポリエステル樹脂も使用される。なかでもポリエチレンテレフタレート、ポリエチレンナフタレート、ポリテトラメチレンテレフタレート、ポリブチレンテレフタレート及びポリ乳酸から選択される一種以上のポリエステル樹脂が好ましく使用され、特にポリエチレンテレフタレートが特に発明の効果が顕著であるので好ましい。
【００２７】
また、前記熱可塑性ポリエステル樹脂は、単独又は複数樹脂のブレンド（例えば、ポリエチレンテレフタレートとポリブチレンテレフタレートのブレンド等）、もしくはそれらの共重合体（例えば、ポリブチレンテレフタレートとポリテトラメチレングリコールとの共重合体等）であってもよい。特に融点が２００℃〜３００℃のものが耐熱性に優れた特性を示すため、好ましく使用される。
【００２８】
上記（ｂ）スルホンアミド化合物の金属塩における金属とは、アルカリ金属、アルカリ土類金属、遷移金属、卑金属、貴金属、重金属、軽金属、半金属、レアメタル等が挙げられ、具体的には、例えば、リチウム、ナトリウム、カリウム、ベリリウム、マグネシウム、カルシウム、ストロンチウム、バリウム、ラジウム、スカンジウム、チタニウム、バナジウム、クロム、マンガン、鉄、コバルト、ニッケル、銅、イットリウム、ジルコニウム、ニオブ、モリブテン、テクネチウム、ルテニウム、ロジウム、パラジウム、銀、アルミニウム、亜鉛、金、白金、イリジウム、オスミウム、水銀、カドミウム、ヒ素、タングステン、錫、ビスマス、ホウ素、珪素、ゲルマニウム、テルル、ボロニウム、ガリウム、ゲルマニウム、ルビジウム、ジルコニウム、インジウム、アンチモン、セシウム、ハフニウム、タンタル、レニウム等が挙げられるが、リチウム、ナトリウム、カリウム、マグネシウム、カルシウム、ストロンチウム、バリウム、チタニウム、マンガン、鉄、亜鉛、珪素、ジルコニウム、イットリウム、ハフニウム又はアルミニウムの水酸化物であるものが好ましく使用される。
【００２９】
前記一般式中において、Ｒ、Ｒ’で表される分岐又は置換基を有してもよい炭素原子数１〜１０のアルキル基としては、例えば、メチル、エチル、プロピル、イソプロピル、ブチル、イソブチル、第二ブチル、第三ブチル、アミル、イソアミル、第三アミル、ヘキシル、ヘプチル、オクチル、イソオクチル、２−エチルヘキシル、第三オクチル、ノニル、デシル等が挙げられるが、かかるアルキル基中の任意の−ＣＨ２−は−Ｏ−、−ＣＯ−、−ＣＯＯ−又は−ＳｉＨ２−で置換されていてもよく、一部あるいは全部の水素原子が、フッ素、塩素、臭素、ヨウ素等のハロゲン原子、シアノ基によって置換されていてもよい。
【００３０】
前記一般式中において、Ｒ、Ｒ’で表される分岐又は置換基を有してもよい炭素原子数１〜１０のアルコキシ基としては、例えば、メチルオキシ、エチルオキシ、プロピルオキシ、イソプロピルオキシ、ブチルオキシ、第二ブチルオキシ、第三ブチルオキシ、イソブチルオキシ、アミルオキシ、イソアミルオキシ、第三アミルオキシ、ヘキシルオキシ、シクロヘキシルオキシ、ヘプチルオキシ、イソヘプチルオキシ、第三ヘプチルオキシ、ｎ−オクチルオキシ、イソオクチルオキシ、第三オクチルオキシ、２−エチルヘキシルオキシ、ノニルオキシ、デシルオキシ等が挙げられるが、かかるアルコキシ基中の任意の−ＣＨ２−は−Ｏ−、−ＣＯ−、−ＣＯＯ−又は−ＳｉＨ２−で置換されていてもよく、一部あるいは全部の水素原子が、フッ素、塩素、臭素、ヨウ素等のハロゲン原子、シアノ基によって置換されていてもよい。
【００３１】
前記一般式中において、Ｒ、Ｒ’で表される置換基を有してもよい炭素原子数３〜３０の環状基とは、単環、多環、縮合環又は集合環であってもよく、芳香族環状基、飽和脂肪族環状基の区別無く使用することができ、環の炭素原子が酸素原子、窒素原子、硫黄原子等に置換されていてもよく、環の水素原子の一部又は全部が、炭素原子数１〜５のアルキル基、炭素原子数１〜５のアルコキシ基で置換されていてもよい。かかる炭素原子数３〜３０の環状基としては、例えば、ピロール、フラン、チオフェン、イミダゾール、ピラゾール、オキサゾール、イソキサゾール、チアゾール、イソチアゾール、ピリジン、ピリダジン、ピリミジン、ピラジン、ピペリジン、ピペラジン、モルホリン、フェニル、ナフチル、アントラセン、ビフェニル、トリフェニル、２−メチルフェニル（ｏ−トリル、クレジル）、３−メチルフェニル（ｍ−トリル）、４−メチルフェニル（ｐ−トリル）、４−クロロフェニル、４−ヒドロキシフェニル、３−イソプロピルフェニル、４−イソプロピルフェニル、４−ブチルフェニル、４−イソブチルフェニル、４−第三ブチルフェニル、４−ヘキシルフェニル、４−シクロヘキシルフェニル、４−オクチルフェニル、４−（２−エチルヘキシル）フェニル、４−ステアリルフェニル、２，３−ジメチルフェニル（キシリル）、２，４−ジメチルフェニル、２，５−ジメチルフェニル、２，６−ジメチルフェニル、３，４−ジメチルフェニル、３，５−ジメチルフェニル、２，４−ジ第三ブチルフェニル、２，５−ジ第三ブチルフェニル、２，６−ジ−第三ブチルフェニル、２，４−ジ第三ペンチルフェニル、２，５−ジ第三アミルフェニル、２，５−ジ第三オクチルフェニル、２，４−ジクミルフェニル、シクロヘキシルフェニル、２，４，５−トリメチルフェニル（メシチル）、４−アミノフェニル、５−ジメチルアミノナフチル、６−エトキシ−ベンゾチアゾーリル、２，６−ジメトキシ−４−ピリミジル、５−メチル−１，３，４−チアジアゾール−２−イル、５−メチル−３−イソキサゾールイル等が挙げられる。
【００３２】
前記一般式中において、Ｘ、Ｘ１およびＸ２で表されるアルカリ金属原子としては、リチウム原子、ナトリウム原子及びカリウム原子が挙げられるが、特にナトリウム原子は本発明の効果が顕著であるので好ましく使用される。
【００３３】
前記一般式（７）において、Ｌで表される連結基とは、炭素原子数１〜１２のアルキレン基、炭素原子数２〜１２のアルケニレン基、炭素原子数３〜８のシクロアルキレン基、エーテル結合を有する全炭素原子数４〜２０のアルキレン基、又はシクロアルキレン基で中断された全炭素原子数５〜２０のアルキレン基、炭素原子数６〜１２のアリーレン基又はこれらの組み合わせを表し、炭素原子数１〜１２のアルキレン基としては、例えば、メチレン、エチレン、プロピレン、メチルエチレン、ブチレン、１−メチルプロピレン、２−メチルプロピレン、１，２−ジメチルプロピレン、１，３−ジメチルプロピレン、１−メチルブチレン、２−メチルブチレン、３−メチルブチレン、４−メチルブチレン、２，４−ジメチルブチレン、１，３−ジメチルブチレン、ペンチレン、へキシレン、ヘプチレン、オクチレン、デシレン、ドデシレン、エタン−１，１−ジイル、プロパン−２，２−ジイル等が挙げられ、炭素原子数２〜１２のアルケニレン基としては、例えば、ビニレン、１−メチルエテニレン、２−メチルエテニレン、プロペニレン、ブテニレン、イソブテニレン、ペンテニレン、ヘキセニレン、ヘプテニレン、オクテニレン、デセニレン、ドデセニレン等が挙げられ、炭素原子数３〜８のシクロアルキレン基としては、例えば、シクロプロピレン、１，３−シクロブチレン、１，３−シクロペンチレン、１，４−シクロヘキシレン、１，５−シクロオクチレン等が挙げられ、エーテル結合を有する全炭素原子数４〜２０のアルキレン基としては、例えば、アルキレン基の炭素鎖中の末端あるいは鎖中にエーテル結合を有すもので、かかるエーテル結合は一個だけでなく複数個連続していてもよい。シクロアルキレン基で中断された全炭素原子数５〜２０のアルキレン基としては、例えば、アルキレン基の炭素鎖中の末端あるいは鎖中に前記のシクロアルキレン基を有すものが挙げられ、炭素原子数６〜１２のアリーレン基としては、例えば、１，４−フェニレン、１，５−ナフタレン、２，６−ナフタレン、ビフェニル基等の芳香族環状基等が挙げられ、かかる芳香族環状基は置換基を有すものであってもよい。
【００３４】
本発明において、一般式（７）のＬで表される連結基は、特に、メチレン、１，４−フェニレン、１，５−ナフタレン、２，６−ナフタレン、ビフェニル等が好適である。
【００３５】
前記一般式（１）〜（７）で表される化合物の好ましい例としては、下記の化合物Ｎｏ．１〜Ｎｏ．２０が挙げられるが、本発明はこれらの化合物に限定されるものではない。
【００３６】
0005354858.tif 000010
【００３７】
0005354858.tif 000011
【００３８】
0005354858.tif 000012
【００３９】
0005354858.tif 000013
【００４０】
0005354858.tif 000014
【００４１】
0005354858.tif 000015
【００４２】
0005354858.tif 000016
【００４３】
0005354858.tif 000017
【００４４】
0005354858.tif 000018
【００４５】
0005354858.tif 000019
【００４６】
0005354858.tif 000020
【００４７】
0005354858.tif 000021
【００４８】
0005354858.tif 000022
【００４９】
0005354858.tif 000023
【００５０】
0005354858.tif 000024
【００５１】
0005354858.tif 000025
【００５２】
0005354858.tif 000026
【００５３】
0005354858.tif 000027
【００５４】
0005354858.tif 000028
【００５５】
0005354858.tif 000029
【００５６】
本発明に係るスルホンアミド化合物の金属塩は、ポリエステル樹脂１００質量部に対して、好ましくは０．０１〜１０質量部、より好ましくは０．０５〜５質量部、最も好ましくは０．１〜３質量部配合される。０．０１質量部より少ないと、添加効果が不充分であり、１０質量部より多いと、ポリエステル樹脂組成物の表面に上記の化合物が噴出するなどの現象が発生するようになる。
【００５７】
また本発明の効果を損なわない範囲であれば、必要に応じて通常一般に用いられる他の添加剤をポリエステル樹脂組成物に加えてもよい。
【００５８】
上記他の添加剤としては、例えば、フェノール系、リン系、硫黄系等からなる抗酸化剤；ヒンダードアミン系光安定剤、紫外線吸収剤等からなる光安定剤；炭化水素系、脂肪酸系、脂肪族アルコール系、脂肪族エステル系、脂肪族アミド化合物、脂肪族カルボン酸金属塩又は、其の他の金属石けん系等の滑剤；重金属不活性化剤；防曇剤；カチオン系界面活性剤、アニオン系界面活性剤、ノニオン系界面活性剤、両性界面活性剤等からなる帯電防止剤；ハロゲン系化合物；リン酸エステル系化合物；リン酸アミド系化合物；メラミン系化合物；フッ素樹脂又は金属酸化物；難燃剤；ガラス繊維、炭酸カルシウム等の充填剤；顔料；珪酸系無機添加剤；核剤等が挙げられる。特に、フェノール系及びリン系からなる抗酸化剤は、ポリエステル樹脂組成物の着色防止としての効果があるので好ましく使用される。
【００５９】
フェノール系抗酸化剤としては、例えば、２，６−ジ第三ブチル−ｐ−クレゾール、２，６−ジフェニル−４−オクタデシロキシフェノール、ステアリル（３，５−ジ第三ブチル−４−ヒドロキシフェニル）プロピオネート、ジステアリル（３，５−ジ第三ブチル−４−ヒドロキシベンジル）ホスホネート、トリデシル・３，５−ジ第三ブチル−４−ヒドロキシベンジルチオアセテート、チオジエチレンビス［（３，５−ジ第三ブチル−４−ヒドロキシフェニル）プロピオネート］、４，４’−チオビス（６−第三ブチル−ｍ−クレゾール）、２−オクチルチオ−４，６−ジ（３，５−ジ第三ブチル−４−ヒドロキシフェノキシ）−ｓ−トリアジン、２，２’−メチレンビス（４−メチル−６−第三ブチルフェノール）、ビス［３，３−ビス（４−ヒドロキシ−３−第三ブチルフェニル）ブチリックアシッド］グリコールエステル、４，４’−ブチリデンビス（２，６−ジ第三ブチルフェノール）、４，４’−ブチリデンビス（６−第三ブチル−３−メチルフェノール）、２，２’−エチリデンビス（４，６−ジ第三ブチルフェノール）、１，１，３−トリス（２−メチル−４−ヒドロキシ−５−第三ブチルフェニル）ブタン、ビス［２−第三ブチル−４−メチル−６−（２−ヒドロキシ−３−第三ブチル−５−メチルベンジル）フェニル］テレフタレート、１，３，５−トリス（２，６−ジメチル−３−ヒドロキシ−４−第三ブチルベンジル）イソシアヌレート、１，３，５−トリス（３，５−ジ第三ブチル−４−ヒドロキシベンジル）イソシアヌレート、１，３，５−トリス（３，５−ジ第三ブチル−４−ヒドロキシベンジル）−２，４，６−トリメチルベンゼン、１，３，５−トリス［（３，５−ジ第三ブチル−４−ヒドロキシフェニル）プロピオニルオキシエチル］イソシアヌレート、テトラキス［メチレン−３−（３’，５’−ジ第三ブチル−４’−ヒドロキシフェニル）プロピオネート］メタン、２−第三ブチル−４−メチル−６−（２−アクリロイルオキシ−３−第三ブチル−５−メチルベンジル）フェノール、３，９−ビス［２−（３−第三ブチル−４−ヒドロキシ−５−メチルヒドロシンナモイルオキシ）−１，１−ジメチルエチル］−２，４，８，１０−テトラオキサスピロ［５．５］ウンデカン、トリエチレングリコールビス［β−（３−第三ブチル−４−ヒドロキシ−５−メチルフェニル）プロピオネート］等が挙げられる。
【００６０】
リン系抗酸化剤としては、例えば、トリフェニルホスファイト、トリス（２，４−ジ第三ブチルフェニル）ホスファイト、トリス（２，５−ジ第三ブチルフェニル）ホスファイト、トリス（ノニルフェニル）ホスファイト、トリス（ジノニルフェニル）ホスファイト、トリス（モノ、ジ混合ノニルフェニル）ホスファイト、ジフェニルアシッドホスファイト、２，２’−メチレンビス（４，６−ジ第三ブチルフェニル）オクチルホスファイト、ジフェニルデシルホスファイト、ジフェニルオクチルホスファイト、ジ（ノニルフェニル）ペンタエリスリトールジホスファイト、フェニルジイソデシルホスファイト、トリブチルホスファイト、トリス（２−エチルヘキシル）ホスファイト、トリデシルホスファイト、トリラウリルホスファイト、ジブチルアシッドホスファイト、ジラウリルアシッドホスファイト、トリラウリルトリチオホスファイト、ビス（ネオペンチルグリコール）・１，４−シクロヘキサンジメチルジホスファイト、ビス（２，４−ジ第三ブチルフェニル）ペンタエリスリトールジホスファイト、ビス（２，５−ジ第三ブチルフェニル）ペンタエリスリトールジホスファイト、ビス（２，６−ジ第三ブチル−４−メチルフェニル）ペンタエリスリトールジホスファイト、ビス（２，４−ジクミルフェニル）ペンタエリスリトールジホスファイト、ジステアリルペンタエリスリトールジホスファイト、テトラ（Ｃ１２−１５混合アルキル）−４，４’−イソプロピリデンジフェニルホスファイト、ビス［２，２’−メチレンビス（４，６−ジアミルフェニル）］・イソプロピリデンジフェニルホスファイト、テトラトリデシル・４，４’−ブチリデンビス（２−第三ブチル−５−メチルフェノール）ジホスファイト、ヘキサ（トリデシル）・１，１，３−トリス（２−メチル−５−第三ブチル−４−ヒドロキシフェニル）ブタン・トリホスファイト、テトラキス（２，４−ジ第三ブチルフェニル）ビフェニレンジホスホナイト、トリス（２−〔（２，４，７，９−テトラキス第三ブチルジベンゾ〔ｄ，ｆ〕〔１，３，２〕ジオキサホスフェピン−６−イル）オキシ〕エチル）アミン、９，１０−ジハイドロ−９−オキサ−１０−ホスファフェナンスレン−１０−オキサイド、２−ブチル−２−エチルプロパンジオール−２，４，６−トリ第三ブチルフェノールモノホスファイト等が挙げられる。
【００６１】
硫黄系抗酸化剤としては、例えば、チオジプロピオン酸のジラウリル、ジミリスチル、ミリスチルステアリル、ジステアリルエステル等のジアルキルチオジプロピオネート類及びペンタエリスリトールテトラ（β−ドデシルメルカプトプロピオネート）等のポリオールのβ−アルキルメルカプトプロピオン酸エステル類が挙げられる。
【００６２】
上記ヒンダードアミン系光安定剤としては、例えば、２，２，６，６−テトラメチル−４−ピペリジルステアレート、１，２，２，６，６−ペンタメチル−４−ピペリジルステアレート、２，２，６，６−テトラメチル−４−ピペリジルベンゾエート、ビス（２，２，６，６−テトラメチル−４−ピペリジル）セバケート、ビス（１，２，２，６，６−ペンタメチル−４−ピペリジル）セバケート、ビス（１−オクトキシ−２，２，６，６−テトラメチル−４−ピペリジル）セバケート、１，２，２，６，６−ペンタメチル−４−ピペリジルメタクリレート、２，２，６，６−テトラメチル−ピペリジルメタクリレート、テトラキス（２，２，６，６−テトラメチル−４−ピペリジル）−１，２，３，４−ブタンテトラカルボキシレート、テトラキス（１，２，２，６，６−ペンタメチル−４−ピペリジル）−１，２，３，４−ブタンテトラカルボキシレート、ビス（２，２，６，６−テトラメチル−４−ピペリジル）・ビス（トリデシル）−１，２，３，４−ブタンテトラカルボキシレート、ビス（１，２，２，６，６−ペンタメチル−４−ピペリジル）・ビス（トリデシル）−１，２，３，４−ブタンテトラカルボキシレート、ビス（１，２，２，６，６−ペンタメチル−４−ピペリジル）−２−ブチル−２−（３，５−ジ第三−ブチル−４−ヒドロキシベンジル）マロネート、３，９−ビス〔１，１−ジメチル−２−｛トリス（２，２，６，６−テトラメチル−４−ピペリジルオキシカルボニルオキシ）ブチルカルボニルオキシ｝エチル〕−２，４，８，１０−テトラオキサスピロ〔５．５〕ウンデカン、３，９−ビス〔１，１−ジメチル−２−｛トリス（１，２，２，６，６−ペンタメチル−４−ピペリジルオキシカルボニルオキシ）ブチルカルボニルオキシ｝エチル〕−２，４，８，１０−テトラオキサスピロ〔５．５〕ウンデカン、１，６−ビス（２，２，６，６−テトラメチル−４−ピペリジルアミノ）ヘキサン／２，４−ジクロロ−６−モルホリノ−ｓ−トリアジン重縮合物、１，６−ビス（２，２，６，６−テトラメチル−４−ピペリジルアミノ）ヘキサン／２，４−ジクロロ−６−第三オクチルアミノ−ｓ−トリアジン重縮合物、１，５，８，１２−テトラキス［２，４−ビス（Ｎ−ブチル−Ｎ−（２，２，６，６−テトラメチル−４−ピペリジル）アミノ）−ｓ−トリアジン−６−イル］−１，５，８，１２−テトラアザドデカン、１，５，８，１２−テトラキス［２，４−ビス（Ｎ−ブチル−Ｎ−（１，２，２，６，６−ペンタメチル−４−ピペリジル）アミノ）−ｓ−トリアジン−６−イル］−１，５，８，１２−テトラアザドデカン、１，６，１１−トリス［２，４−ビス（Ｎ−ブチル−Ｎ−（２，２，６，６−テトラメチル−４−ピペリジル）アミノ）−ｓ−トリアジン−６−イルアミノ］ウンデカン、１，６，１１−トリス［２，４−ビス（Ｎ−ブチル−Ｎ−（１，２，２，６，６−ペンタメチル−４−ピペリジル）アミノ）−ｓ−トリアジン−６−イルアミノ］ウンデカン、１−（２−ヒドロキシエチル）−２，２，６，６−テトラメチル−４−ピペリジノール／コハク酸ジエチル重縮合物、１，６−ビス（２，２，６，６−テトラメチル−４−ピペリジルアミノ）ヘキサン／ジブロモエタン重縮合物等が挙げられる。
【００６３】
紫外線吸収剤としては、例えば、２，４−ジヒドロキシベンゾフェノン、２−ヒドロキシ−４−メトキシベンゾフェノン、２−ヒドロキシ−４−オクトキシベンゾフェノン、５，５’−メチレンビス（２−ヒドロキシ−４−メトキシベンゾフェノン）等の２−ヒドロキシベンゾフェノン類；２−（２−ヒドロキシ−５−メチルフェニル）ベンゾトリアゾール、２−（２−ヒドロキシ−５−第三オクチルフェニル）ベンゾトリアゾール、２−（２−ヒドロキシ−３，５−ジ第三ブチルフェニル）−５−クロロベンゾトリアゾール、２−（２−ヒドロキシ−３−第三ブチル−５−メチルフェニル）−５−クロロベンゾトリアゾール、２−（２−ヒドロキシ−３，５−ジクミルフェニル）ベンゾトリアゾール、２，２’−メチレンビス（４−第三オクチル−６−ベンゾトリアゾリルフェノール）、２−（２−ヒドロキシ−３−第三ブチル−５−カルボキシフェニル）ベンゾトリアゾールのポリエチレングリコールエステル、２−〔２−ヒドロキシ−３−（２−アクリロイルオキシエチル）−５−メチルフェニル〕ベンゾトリアゾール、２−〔２−ヒドロキシ−３−（２−メタクリロイルオキシエチル）−５−第三ブチルフェニル〕ベンゾトリアゾール、２−〔２−ヒドロキシ−３−（２−メタクリロイルオキシエチル）−５−第三オクチルフェニル〕ベンゾトリアゾール、２−〔２−ヒドロキシ−３−（２−メタクリロイルオキシエチル）−５−第三ブチルフェニル〕−５−クロロベンゾトリアゾール、２−〔２−ヒドロキシ−５−（２−メタクリロイルオキシエチル）フェニル〕ベンゾトリアゾール、２−〔２−ヒドロキシ−３−第三ブチル−５−（２−メタクリロイルオキシエチル）フェニル〕ベンゾトリアゾール、２−〔２−ヒドロキシ−３−第三アミル−５−（２−メタクリロイルオキシエチル）フェニル〕ベンゾトリアゾール、２−〔２−ヒドロキシ−３−第三ブチル−５−（３−メタクリロイルオキシプロピル）フェニル〕−５−クロロベンゾトリアゾール、２−〔２−ヒドロキシ−４−（２−メタクリロイルオキシメチル）フェニル〕ベンゾトリアゾール、２−〔２−ヒドロキシ−４−（３−メタクリロイルオキシ−２−ヒドロキシプロピル）フェニル〕ベンゾトリアゾール、２−〔２−ヒドロキシ−４−（３−メタクリロイルオキシプロピル）フェニル〕ベンゾトリアゾール等の２−（２−ヒドロキシフェニル）ベンゾトリアゾール類；２−（２−ヒドロキシ−４−メトキシフェニル）−４，６−ジフェニル−１，３，５−トリアジン、２−（２−ヒドロキシ−４−ヘキシロキシフェニル）−４，６−ジフェニル−１，３，５−トリアジン、２−（２−ヒドロキシ−４−オクトキシフェニル）−４，６−ビス（２，４−ジメチルフェニル）−１，３，５−トリアジン、２−〔２−ヒドロキシ−４−（３−Ｃ１２〜１３混合アルコキシ−２−ヒドロキシプロポキシ）フェニル〕−４，６−ビス（２，４−ジメチルフェニル）−１，３，５−トリアジン、２−〔２−ヒドロキシ−４−（２−アクリロイルオキシエトキシ）フェニル〕−４，６−ビス（４−メチルフェニル）−１，３，５−トリアジン、２−（２，４−ジヒドロキシ−３−アリルフェニル）−４，６−ビス（２，４−ジメチルフェニル）−１，３，５−トリアジン、２，４，６−トリス（２−ヒドロキシ−３−メチル−４−ヘキシロキシフェニル）−１，３，５−トリアジン等の２−（２−ヒドロキシフェニル）−４，６−ジアリール−１，３，５−トリアジン類；フェニルサリシレート、レゾルシノールモノベンゾエート、２，４−ジ第三ブチルフェニル−３，５−ジ第三ブチル−４−ヒドロキシベンゾエート、オクチル（３，５−ジ第三ブチル−４−ヒドロキシ）ベンゾエート、ドデシル（３，５−ジ第三ブチル−４−ヒドロキシ）ベンゾエート、テトラデシル（３，５−ジ第三ブチル−４−ヒドロキシ）ベンゾエート、ヘキサデシル（３，５−ジ第三ブチル−４−ヒドロキシ）ベンゾエート、オクタデシル（３，５−ジ第三ブチル−４−ヒドロキシ）ベンゾエート、ベヘニル（３，５−ジ第三ブチル−４−ヒドロキシ）ベンゾエート等のベンゾエート類；２−エチル−２’−エトキシオキザニリド、２−エトキシ−４’−ドデシルオキザニリド等の置換オキザニリド類；エチル−α−シアノ−β，β−ジフェニルアクリレート、メチル−２−シアノ−３−メチル−３−（ｐ−メトキシフェニル）アクリレート等のシアノアクリレート類；各種の金属塩又は金属キレート、特にニッケル又はクロムの塩又はキレート類等が挙げられる。
【００６４】
滑剤として用いられる脂肪族アミド化合物としては、例えば、ラウリン酸アミド、ステアリン酸アミド、オレイン酸アミド、エルカ酸アミド、リシノール酸アミド、１２−ヒドロキシステアリン酸アミド等のモノ脂肪酸アミド類；Ｎ，Ｎ’−エチレンビスラウリン酸アミド、Ｎ，Ｎ’−メチレンビスステアリン酸アミド、Ｎ，Ｎ’−エチレンビスステアリン酸アミド、Ｎ，Ｎ’−エチレンビスオレイン酸アミド、Ｎ，Ｎ’−エチレンビスベヘン酸アミド、Ｎ，Ｎ’−エチレンビス−１２−ヒドロキシステアリン酸アミド、Ｎ，Ｎ’−ブチレンビスステアリン酸アミド、Ｎ，Ｎ’−ヘキサメチレンビスステアリン酸アミド、Ｎ，Ｎ’−ヘキサメチレンビスオレイン酸アミド、Ｎ，Ｎ’−キシリレンビスステアリン酸アミド等のＮ，Ｎ’−ビス脂肪酸アミド類；ステアリン酸モノメチロールアミド、やし油脂肪酸モノエタノールアミド、ステアリン酸ジエタノールアミド等のアルキロールアミド類；Ｎ−オレイルステアリン酸アミド、Ｎ−オレイルオレイン酸アミド、Ｎ−ステアリルステアリン酸アミド、Ｎ−ステアリルオレイン酸アミド、Ｎ−オレイルパルミチン酸アミド、Ｎ−ステアリルエルカ酸アミド等のＮ−置換脂肪酸アミド類；Ｎ，Ｎ’−ジオレイルアジピン酸アミド、Ｎ，Ｎ’−ジステアリルアジピン酸アミド、Ｎ，Ｎ’−ジオレイルセバシン酸アミド、Ｎ，Ｎ’−ジステアリルセバシン酸アミド、Ｎ，Ｎ’−ジステアリルテレフタル酸アミド、Ｎ，Ｎ’−ジステアリルイソフタル酸アミド等のＮ，Ｎ’−置換ジカルボン酸アミド類が挙げられる。これらは、１種類又は２種類以上の混合物で用いてもよい。
【００６５】
上記難燃剤としては、例えば、リン酸トリフェニル、フェノール・レゾルシノール・オキシ塩化リン縮合物、フェノール・ビスフェノールＡ・オキシ塩化リン縮合物、２，６−キシレノール・レゾルシノール・オキシ塩化リン縮合物等のリン酸エステル；アニリン・オキシ塩化リン縮合物、フェノール・キシリレンジアミン・オキシ塩化リン縮合物等のリン酸アミド；ホスファゼン；デカブロモジフェニルエーテル、テトラブロモビスフェノールＡ等のハロゲン系難燃剤；リン酸メラミン、リン酸ピペラジン、ピロリン酸メラミン、ピロリン酸ピペラジン、ポリリン酸メラミン、ポリリン酸ピペラジン等の含窒素有機化合物のリン酸塩；赤リン及び表面処理やマイクロカプセル化された赤リン；酸化アンチモン、ホウ酸亜鉛等の難燃助剤；ポリテトラフルオロエチレン、シリコン樹脂等のドリップ防止剤等が挙げられる。
【００６６】
上記珪酸系無機添加剤としては、例えば、ハイドロタルサイト、フュームドシリカ、微粒子シリカ、けい石、珪藻土類、クレー、カオリン、珪藻土、シリカゲル、珪酸カルシウム、セリサイト、カオリナイト、フリント、長石粉、蛭石、アタパルジャイト、タルク、マイカ、ミネソタイト、パイロフィライト、シリカ等が挙げられる。
【００６７】
上記核剤としては、例えば、ジベンジリデンソルビトール、ビス（ｐ−メチルベンジリデン）ソルビトール、ビス（ｐ−エチルベンジリデン）ソルビトール、２ナトリウムビシクロ［２．２．１］ヘプタン−２，３−ジカルボキシレート等が挙げられる。
【００６８】
また、本発明のポリエステル樹脂組成物において、上記ポリエステルに対し、スルホンアミド化合物の金属塩、具体的には前記一般式（１）〜（７）で表される化合物、および所望に応じ他の添加剤を配合する方法は、特に制限されるものではなく、従来公知の方法によって行うことができる。例えば、前記ポリエステル樹脂の粉末あるいはペレットと化合物等とをドライブレンドで混合してもよく、化合物等の一部をプレブレンドした後、残りの成分とドライブレンドしてもよい。ドライブレンドの後に、例えば、ミルロール、バンバリーミキサー、スーパーミキサーなどを用いて混合し、単軸あるいは二軸押出機等を用いて混練してもよい。この混練は、通常２００〜３５０℃程度の温度で行われる。また、ポリエステル樹脂の重合段階で化合物等を添加する方法、化合物等を高濃度で含有するマスターバッチを作製し、かかるマスターバッチをポリエステル樹脂に添加する方法等を用いることもできる。
【００６９】
本発明のポリエステル樹脂組成物は、主として、一般のプラスチック同様に各種成形品の成形材料として用いられる。
【００７０】
本発明のポリエステル樹脂組成物を成形するに際しては、一般のプラスチックと同様の押出成形、射出成形、ブロー成形、真空成形、圧縮成形等の成形を行うことができ、シート、棒、ビン、容器等の各種成形品を容易に得ることができる。
【００７１】
また、本発明のポリエステル樹脂組成物は、ガラス繊維、カーボン繊維等を配合して繊維強化プラスチックとしてもよい。
【実施例】
【００７２】
以下に、製造例及び実施例を挙げて、本発明を更に具体的に説明するが、本発明は以下の実施例等によって何ら制限されるものではない。尚、製造例とは、本発明のポリエステル樹脂組成物の製造方法であり、実施例とは得られたポリエステル樹脂組成物の評価のことを表す。
【００７３】
〔製造例１〕
ポリエチレンテレフタレート樹脂（ＴＲ−８５５０；帝人化成（株）製）１００質量部に対し、下記の表１に記載された試験化合物を１質量部配合して得られるポリエステル樹脂組成物を混合後、かかる樹脂組成物を３時間１４０℃で減圧乾燥し、単軸押出機（ラボプラストミルマイクロ；東洋精機（株）製）を用いて、２７０℃のシリンダ温度及び１５０ｒｐｍのスクリュー速度で混練して、ペレットを得た。得られたペレットを１４０℃で３時間乾燥した後、下記に示す評価を実施した。
【００７４】
（結晶化温度）
得られたペレットを示差走査熱量測定機（ダイアモンド；パーキンエルマー社製）にて、５０℃／ｍｉｎの速度で３００℃まで昇温し、１０分間保持後−１０℃／ｍｉｎの速度で１００℃まで冷却し、結晶化温度を求めた。この結果を下記の表１中に示す。
【００７５】
（半結晶化時間）
得られたペレットを示差走査熱量測定機（ダイアモンド；パーキンエルマー社製）にて、５０℃／ｍｉｎの速度で３００℃まで加熱し、１０分間保持後−２００℃／ｍｉｎの速度で所定の温度（２２０℃〜２３０℃）まで冷却し、所定の温度に到達後はその温度を３０分間保持し、結晶化に要する吸熱エンタルピーの熱量が半分となる時間を求め、これを半結晶化時間とした。この結果を下記の表２中に示す。
【００７６】
【表１】
0005354858.tif 000030
＊１）コントロール：核剤未配合
＊２）比較化合物１：４−アミノベンゼンスルホンアミド
＊３）比較化合物２：ヒドロキシ（ジ第３ブチル安息香酸）アルミニウム
＊４）比較化合物３：ベンゼンスルホンアミド
＊５）比較化合物４：ミラード３９８８；ミリケン社製  核剤
＊６）比較化合物５：タルク（Ｐ−６；日本タルク（株）製）
＊７）比較化合物６：メチレンビス（２，４−ジ第三ブチル−フェニル）ホスフェートナトリウム塩
＊８）比較化合物７：Ｎ、Ｎ’−１，４−フェニレンビス（ベンゼンスルホンアミド）
＊９）比較化合物８：酸化亜鉛（１種；三井金属工業（株）製）
＊１０）比較化合物９：安息香酸ナトリウム塩
＊１１）比較化合物１０：リコモントＮａＶ１０１、クラリアント社製  核剤
【００７７】
【表２】
0005354858.tif 000031
【００７８】
〔製造例２〕
ポリエチレンナフタレート樹脂（ＴＮ８０６５Ｓ；帝人化成（株）製）１００質量部に対し、下記の〔表３〕に記載された試験化合物を１質量部配合して得られるポリエステル樹脂組成物を混合後、かかる樹脂組成物を６時間１６０℃で減圧乾燥し、単軸押出機（ラボプラストミルマイクロ；東洋精機（株）製）を用いて、２９０℃のシリンダ温度及び１５０ｒｐｍのスクリュー速度でかかる樹脂組成物を混練しペレットを得た。かかるペレットは１４０℃で３時間乾燥した後で、下記に示す評価を実施した。
【００７９】
（結晶化温度）
上記の方法で得られたペレットを示差走査熱量測定機（ダイアモンド；パーキンエルマー社製）にて、５０℃／ｍｉｎの速度で２９０℃まで昇温し、１０分間保持後−１０℃／ｍｉｎの速度で１００℃まで冷却し、結晶化温度を求めた。この結果を下記の表３中に示す。
【００８０】
（半結晶化時間）
得られたペレットを示差走査熱量測定機（ダイアモンド；パーキンエルマー社製）にて、５０℃／ｍｉｎの速度で２９０℃まで加熱し、１０分間保持後−２００℃／ｍｉｎの速度で２００℃まで冷却し、３０分間２００℃を保持して、結晶化に要す吸熱エンタルピーの熱量が半分となる時間を求め、これを半結晶化時間とした。この結果を下記の表３中に併せて示す。
【００８１】
【表３】
0005354858.tif 000032
＊１２）吸熱のピークが現れず測定不可
【００８２】
〔製造例３〕
ポリブチレンテレフタレート樹脂（３００ＦＰ；ウインテック（株））１００質量部に対し、下記の〔表４〕に記載された試験化合物を１質量部配合して得られるポリエステル樹脂組成物を混合後、かかる樹脂組成物を３時間１４０℃で減圧乾燥し、二軸押出機（ラボプラストミルマイクロ；東洋精機（株）製）を用いて、２５０℃のシリンダ温度及び１５０ｒｐｍのスクリュー速度で樹脂組成物を混練しペレットを得た。かかるペレットは１４０℃で３時間乾燥した後で、下記に示す評価を実施した。
【００８３】
（結晶化温度）
得られたペレットを示差走査熱量測定機（ダイアモンド；パーキンエルマー社製）にて、窒素雰囲気下（２０ｍｌ／ｍｉｎ）において５０℃／ｍｉｎの速度で２５０℃まで加熱し、１０分間保持後−１０℃／ｍｉｎの速度で１００℃まで冷却し、結晶化温度を求めた。この結果を表４中に示す。
【００８４】
【表４】
0005354858.tif 000033
【００８５】
〔製造例４〕
ポリオレフィン樹脂（メルトフロー値：１０ｄｇ／ｍｉｎ、ホモポリプロピレン）１００質量部に対し、テトラキス［メチレン−３−（３，５−ジ第三ブチル−４−ヒドロキシフェニル）プロピオネート）メタン］０．１質量部、トリス（２，４−ジ第三ブチルフェニル）ホスファイト０．１質量部、ステアリン酸カルシウム０．１質量部、及び、下記の表５に記載された試験化合物を０．１質量部配合して得られるポリオレフィン樹脂組成物を予備混合し、４０ｍｍ単軸押出機にて２３０℃で造粒してペレットを得た。得られたペレットの結晶化温度を下記に示す方法で測定した。
【００８６】
（結晶化温度）
得られたペレットを示差走査熱量測定機（ダイアモンド；パーキンエルマー社製）にて、窒素雰囲気下（２０ｍｌ／ｍｉｎ）において５０℃／ｍｉｎの速度で２３０℃まで加熱し、１０分間保持後−１０℃／ｍｉｎの速度で１００℃まで冷却し、結晶化温度を求めた。この結果を下記の表５中に示す。
【００８７】
【表５】
0005354858.tif 000034
【００８８】
上記表１、表３及び表４の結果より、公知核剤をポリエステル樹脂に添加した場合（表１の比較例１−２〜１−８、表３の比較例３−２〜３−６、表４の比較例４−２）は、結晶化温度の向上効果は満足できるものではなかった。それに対して、本発明に係るスルホンアミド化合物の金属塩をポリエステル樹脂に添加した場合（表１の実施例１−１〜１−１３、表３の実施例３−１、表４の参考例４−１〜４−３）、既存の核剤よりも優れた効果を示した。特に金属塩ではないスルホンアミド化合物に対して、ポリエステル樹脂組成物の結晶化温度に対する向上効果が顕著であることが確認された。（実施例１−１と比較例１−４、実施例１−３と比較例１−２及び実施例１−１３と比較例１−８）。この結晶化温度の向上は、ポリエステル樹脂を成形して得られる成形品の熱変形温度の向上に寄与するため、所望の高温領域での成形品の使用が可能となった。
【００８９】
また、上記表２及び表３の結果より、スルホンアミド化合物の金属塩を使用したポリエステル樹脂組成物は結晶化にかかる時間が極めて短縮化され、本発明にかかるポリエステル樹脂組成物は成形性が良く優れた樹脂組成物であることが確認された（実施例２−１〜２−３及び実施例３−１）。
【００９０】
そして、上記表５の結果より、オレフィン樹脂にスルホンアミド化合物の金属塩を使用しても（参考例１）、公知核剤（参考例３）と比較して優れた効果を示さないことから、本発明のスルホンアミド化合物の金属塩はポリエステル樹脂に対してのみ特別顕著な効果を示すことが明らかである。
【００９１】
以上より、本発明はポリエステル樹脂にスルホンアミド化合物の金属塩を使用することによって、結晶化温度が高く結晶化促進に優れたポリエステル樹脂組成物を得る効果を奏するものである。さらに、本発明のポリエステル樹脂組成物は、結晶化温度の上昇によって、ポリエステル樹脂組成物を成形して得られる成形品の熱変形温度の上昇に寄与することができる。